(57)【要約】【課題】めっき皮膜中の炭素粒子の含有量が多く、優れた耐摩耗性の複合めっき材を提供する。【解決手段】酸化処理を行った後にシランカップリング処理を施した炭素粒子を有機溶媒中に分散させた電気泳動浴に、素材を浸漬して電気泳動を行うことにより、素材上に炭素粒子の堆積層を形成した後、この炭素粒子の堆積層を形成した素材を銀めっき液に浸漬して電気めっきを行うことにより、炭素粒子の堆積層を覆うように銀めっき層を形成する。このように銀めっき層を形成すると、炭素粒子間に銀が入り込んで、銀層中に炭素粒子を含む複合材からなる複合めっき皮膜が素材上に形成される。【選択図】図１
2008088491.tif 000002
【特許請求の範囲】
【請求項１】
溶媒中に炭素粒子を添加した電気泳動浴に素材を浸漬して電気泳動を行うことにより、素材上に炭素粒子の堆積層を形成した後、この炭素粒子の堆積層を形成した素材を銀めっき浴に浸漬して銀めっきを施すことを特徴とする、複合めっき材の製造方法。
【請求項２】
前記溶媒が有機溶媒であることを特徴とする、請求項１に記載の複合めっき材の製造方法。
【請求項３】
前記炭素粒子が、酸化処理を行った後にシランカップリング処理を施した炭素粒子であることを特徴とする、請求項１または２に記載の複合めっき材の製造方法。
【請求項４】
前記シランカップリング処理が、炭素粒子を有機溶媒中に分散させて懸濁させた後にシランカップリング剤を添加する処理であることを特徴とする、請求項３に記載の複合めっき材の製造方法。
【請求項５】
前記酸化処理が、炭素粒子を水中に懸濁させた後に酸化剤を添加する湿式酸化処理であることを特徴とする、請求項３または４に記載の複合めっき材の製造方法。
【請求項６】
前記銀めっき浴が、硝酸銀と硫酸アンモニウムを含むアンモニア浴、またはシアン銀カリウムとシアン化カリウムを含むシアン浴であることを特徴とする、請求項３乃至５のいずれかに記載の複合めっき材の製造方法。
【請求項７】
銀層中に炭素粒子を含有する複合材から複合めっき皮膜が素材上に形成され、この複合めっき皮膜中の炭素粒子の含有量が３．０質量％以上であることを特徴とする、複合めっき材。
【発明の詳細な説明】
【技術分野】
【０００１】
本発明は、複合めっき材およびその製造方法に関し、特に、スイッチやコネクタなどの接点や端子部品などの材料として使用される複合めっき材およびその製造方法に関する。
【背景技術】
【０００２】
従来、スイッチやコネクタなどの接点や端子部品などの材料として、摺動過程における加熱による銅や銅合金などの導体素材の酸化を防止するために、導体素材に銀めっきを施した銀めっき材が使用されている。
【０００３】
しかし、銀めっきは、軟質で摩耗し易く、一般に摩擦係数が高いため、耐摩耗性が低いという問題がある。この問題を解消するため、銀マトリクス中に黒鉛粒子を分散させた複合材の皮膜を電気めっきにより導体素材上に形成して耐摩耗性を向上させる方法が提案されている（例えば、特許文献１参照）。また、炭素粒子の分散に適した湿潤剤が添加されためっき浴を使用することにより、炭素粒子を含む銀めっき皮膜を製造する方法が提案されている（例えば、特許文献２参照）。さらに、ゾル−ゲル法によって炭素粒子を金属酸化物などでコーティングして、銀と炭素粒子の複合めっき液中における炭素粒子の分散性を高め、めっき皮膜中に複合化する炭素粒子の量を増大する方法が提案されている（例えば、特許文献３参照）。
【０００４】
【特許文献１】特開平９−７４４５号公報（段落番号０００５−０００７）
【特許文献２】特表平５−５０５８５３号公報（第１−２頁）
【特許文献３】特開平３−２５３５９８号公報（第２頁）
【発明の開示】
【発明が解決しようとする課題】
【０００５】
しかし、特許文献１〜３の方法により製造された複合めっき材であっても、耐摩耗性が比較的低いため、特許文献１〜３の方法により製造された複合めっき材よりもめっき皮膜中の炭素粒子の含有量が多く、優れた耐摩耗性の複合めっき材を提供することが望まれている。
【０００６】
したがって、本発明は、このような従来の問題点を鑑み、めっき皮膜中の炭素粒子の含有量が多く、優れた耐摩耗性の複合めっき材を提供することを目的とする。
【課題を解決するための手段】
【０００７】
本発明者らは、上記課題を解決するために鋭意研究した結果、溶媒中に炭素粒子を添加した電気泳動浴に素材を浸漬して電気泳動を行うことにより、素材上に炭素粒子の堆積層を形成した後、この炭素粒子の堆積層を形成した素材を銀めっき液に浸漬して銀めっきを施すことにより、めっき皮膜中の炭素粒子の含有量が多く、優れた耐摩耗性の複合めっき材を提供することができることを見出し、本発明を完成するに至った。
【０００８】
すなわち、本発明による複合めっき材の製造方法は、溶媒中に炭素粒子を添加した電気泳動浴に素材を浸漬して電気泳動を行うことにより、素材上に炭素粒子の堆積層を形成した後、この炭素粒子の堆積層を形成した素材を銀めっき浴に浸漬して銀めっきを施すことを特徴とする。
【０００９】
この複合めっき材の製造方法において、溶媒が有機溶媒であるのが好ましく、炭素粒子が、酸化処理を行った後にシランカップリング処理を施した炭素粒子であるのが好ましい。また、シランカップリング処理が、炭素粒子を有機溶媒中に分散させて懸濁させた後にシランカップリング剤を添加する処理であるのが好ましく、酸化処理が、炭素粒子を水中に懸濁させた後に酸化剤を添加する湿式酸化処理であるのが好ましい。さらに、銀めっき浴が、硝酸銀と硫酸アンモニウムを含むアンモニア浴、またはシアン銀カリウムとシアン化カリウムを含むシアン浴であるのが好ましい。
【００１０】
また、本発明による複合めっき材は、銀層中に炭素粒子を含有する複合材から複合めっき皮膜が素材上に形成され、この複合めっき皮膜中の炭素粒子の含有量が３．０質量％以上であることを特徴とする。
【発明の効果】
【００１１】
本発明によれば、めっき皮膜中の炭素粒子の含有量が多く、優れた耐摩耗性の複合めっき材を製造することができる。この複合めっき材は、スイッチやコネクタなどの端子の高寿命化に十分に対応可能な材料として使用することができる。
【発明を実施するための最良の形態】
【００１２】
本発明による複合めっき材の製造方法の実施形態では、酸化処理を行った後にシランカップリング処理を施した炭素粒子を有機溶媒中に分散させた電気泳動浴に、素材を浸漬して電気泳動を行うことにより、素材上に炭素粒子の堆積層を形成した後、この炭素粒子の堆積層を形成した素材を銀めっき液に浸漬して電気めっきを行うことにより、炭素粒子の堆積層を覆うように銀めっき層を形成する。このように銀めっき層を形成すると、炭素粒子間（炭素粒子の堆積層の空隙中）に銀が入り込んで、銀層中に炭素粒子を含む複合材からなる複合めっき皮膜が素材上に形成される。
【００１３】
本発明による複合めっき材の製造方法の実施形態では、まず、酸化処理により炭素粒子の表面に吸着している親油性有機物を除去する。このような親油性有機物として、アルカンやアルケンなどの脂肪酸炭化水素や、アルキルベンゼンなどの芳香族炭化水素が含まれる。炭素粒子の酸化処理として、湿式酸化処理の他、Ｏ２ガスなどによる乾式酸化処理を使用することができるが、量産性の観点から湿式酸化処理を使用するのが好ましく、湿式酸化処理によって表面積が大きい炭素粒子を均一に処理することができる。
【００１４】
湿式酸化処理の方法としては、炭素粒子を水中に懸濁させた後に適量の酸化剤を添加する方法などを使用することができる。酸化剤としては、硝酸、過酸化水素、過マンガン酸カリウム、過硫酸カリウム、過塩素酸ナトリウムなどの酸化剤を使用することができる。炭素粒子に付着している親油性有機物は、添加された酸化剤により酸化されて水に溶けやすい形態になり、炭素粒子の表面から適宜除去されると考えられる。また、この湿式酸化処理を行った後、ろ過を行い、さらに炭素粒子を水洗することにより、炭素粒子の表面から親油性有機物を除去する効果をさらに高めることができる。
【００１５】
上記の酸化処理により炭素粒子の表面から脂肪族炭化水素や芳香族炭化水素などの親油性有機物を除去することができ、３００℃加熱ガスによる分析によれば、酸化処理後の炭素粒子を３００℃で加熱して発生したガス中には、アルカンやアルケンなどの親油性脂肪族炭化水素や、アルキルベンゼンなどの親油性芳香族炭化水素が殆ど含まれてない。酸化処理後の炭素粒子中に脂肪族炭化水素や芳香族炭化水素が若干含まれていても、炭素粒子を銀めっき液に分散させることができるが、炭素粒子中に分子量１６０以上の炭化水素が含まれず且つ炭素粒子中の分子量１６０未満の炭化水素の３００℃加熱発生ガス強度（パージ・アンド・トラップ・ガスクロマトグラフ質量分析強度）が５，０００，０００以下になるのが好ましい。
【００１６】
次に、酸化処理を行った炭素粒子にシランカップリング処理を施す。このシランカップリング処理の方法として、酸化処理を行った炭素粒子を有機溶媒中に分散させて懸濁させ、この懸濁液に適量のシランカップリング剤を添加する方法を使用することができる。シランカップリング剤としては、有機官能基としてビニル基、エポキシ基、アミノ基、メルカプト基などを有し、加水分解基としてメトキシ基、エトキシ基、イソプロポキシ基などを有するシランカップリング剤を使用することができる。このようなシランカップリング処理を施すことにより、炭素粒子の表面電位が変化して、ゼータ電位の等電点をｐＨ６〜１０に変化させることができる。このシランカップリング処理後の炭素粒子は、ｐＨ６〜１０の液中で正に帯電するため、負に帯電した素材に接近し易くなって、電気泳動の際の陰極との親和性が向上し、その結果、素材に堆積される炭素粒子の量を増大させることができると考えられる。
【００１７】
次に、酸化処理およびシランカップリング処理を行った炭素粒子を有機溶媒に添加することによって、有機溶媒中に炭素粒子が懸濁して分散した電気泳動浴を作製し、この電気泳動浴を使用して電気泳動を行うことにより、素材上に炭素粒子の堆積層を形成する。この炭素粒子の堆積層は、素材に電気的に吸着されて強固に固定され、めっき液に浸漬しても素材から脱離しない。電気泳動浴に使用する有機溶媒は、アルコール類またはケトン類の有機溶媒であるのが好ましく、この有機溶媒に若干量の水を添加してもよい。また、有機溶媒に添加する炭素粒子の量は、１〜５０ｇ／Ｌであるのが好ましい。１ｇ／Ｌ未満であると、炭素粒子の堆積層が薄くなって複合めっき皮膜中の炭素粒子の量が低下し、５０ｇ／Ｌを超えると、炭素粒子の堆積層が脆くなって素材上に維持することができなくなるからである。なお、素材とめっき膜との密着性を向上させるために、電気泳動によって素材上に炭素粒子の堆積層を形成する前に、素材上にＡｇストライクめっきなどの下地めっきを施してもよい。
【００１８】
次に、炭素粒子の堆積層を形成した素材を銀めっき浴に浸漬して電気めっきを行うことにより、炭素粒子の堆積層を覆うように銀めっき層を形成する。このように銀めっき層を形成すると、炭素粒子間（炭素粒子の堆積層の空隙中）に銀が入り込んで、銀層中に炭素粒子が入り込んだ構造の複合めっき皮膜が素材上に形成される。銀めっき浴としては、硝酸銀と硫酸アンモニウムからなるアンモニア浴、またはシアン銀カリウムとシアン化カリウムからなるシアン浴を使用することができる。
【００１９】
このようにして、銀層中に３．０質量％以上、好ましくは３．０〜４．０質量％の炭素粒子を含有する複合材からなる複合めっき皮膜が素材上に形成された複合めっき材を製造することができる。この複合めっき材の複合めっき皮膜の厚さは、２〜１０μｍであるのが好ましい。２μｍ未満では耐摩耗性が不十分であり、１０μｍを越えると生産効率が悪くなるからである。
【実施例】
【００２０】
以下、本発明による複合めっき材およびその製造方法の実施例について詳細に説明する。
【００２１】
炭素粒子として平均粒径３μｍの鱗片状黒鉛粒子（エスイーシー社製のカーボンＳＧＰ−３）を用意し、この黒鉛粒子６質量％を３Ｌの純水中に添加し、この混合溶液を攪拌しながら５０℃に昇温させた。次に、この混合溶液に酸化剤として０．１モル／Ｌの過硫酸カリウム水溶液１．２Ｌを徐々に滴下した後、２時間攪拌して酸化処理を行い、その後、ろ紙によりろ別を行い、水洗を行った。
【００２２】
この酸化処理の前後の炭素粒子について、パージ・アンド・トラップ・ガスクロマトグラフ質量分析装置（日本分析工業ＪＨＳ−１００）（島津製作所製のＧＣＭＡＳ  ＱＰ−５０５０Ａ）を使用して、３００℃加熱発生ガスの分析を行ったところ、上記の酸化処理により、炭素粒子に付着していたノナン、デカン、３−メチル−２−ヘプテンなどの親油性脂肪族炭化水素や、キシレンなどの親油性芳香族炭化水素が除去され、水分散性の良好な炭素粒子が得られているのがわかった。
【００２３】
次に、上記の湿式酸化処理を行った炭素粒子１０質量％をトルエン中に分散させて懸濁させ、この炭素粒子の懸濁液を１２０℃に加熱して攪拌しながら、シランカップリング剤として３−アミノプロピルトリメトキシシラン（トルエンの１体積％）を添加した後、６時間攪拌してシランカップリング処理を行った。その後、炭素粒子をトルエンで洗浄し、１２０℃で２４時間乾燥させた。このように酸化処理およびシランカップリング処理を施した炭素粒子の表面電位について、ゼータ電位計（大塚電子製のＥＬＳ−８０００ＫＷ）を用いて測定したところ、等電点はｐＨ１０であった。
【００２４】
また、めっき膜の密着性を向上させるために、素材としての厚さ０．３ｍｍの銅板上に、下地めっきとしてＡｇストライクめっきとＡｇめっきを施した。Ａｇストライクめっきは、硝酸銀０．０３ｇ／Ｌと硝酸アンモニウム０．８ｇ／Ｌとピロリン酸ナトリウム０．４ｇ／Ｌとからなる組成のＡｇストライクめっき浴中において、液温２５℃、電流密度５Ａ／ｄｍ２で行った。Ａｇめっきは、硝酸銀４０ｇ／Ｌと硝酸アンモニウム１２０ｇ／Ｌとピロリン酸ナトリウム２０ｇ／Ｌとからなる組成のＡｇめっき浴中において、液温２５℃、電流密度１．５Ａ／ｄｍ２で行い、厚さ１μｍのＡｇめっき皮膜を形成した。
【００２５】
次に、アセトン８０質量％と純水２０質量％からなる溶媒中に、上述した酸化処理およびシランカップリング処理を施した炭素粒子１０ｇ／Ｌを添加して電気泳動浴とし、この電気泳動浴に上述した下地めっきを施した素材を浸漬し、定電圧２０Ｖを印加して電気泳動を行うことにより、素材上に厚さ５μｍの炭素粒子の堆積層を形成した。
【００２６】
次に、炭素粒子の堆積層を形成した素材にＡｇめっきを施した。このＡｇめっきは、硝酸銀４０ｇ／Ｌと硝酸アンモニウム１２０ｇ／Ｌとピロリン酸ナトリウム２０ｇ／Ｌとからなる組成のＡｇめっき浴中において、液温２５℃、電流密度１．５Ａ／ｄｍ２で行い、厚さ５μｍのＡｇめっき皮膜を形成した。
【００２７】
このようにして、素材としての厚さ０．３ｍｍの銅板上に、下地めっきとしてのＡｇストライクめっきとＡｇめっきを介して、厚さ５μｍの炭素粒子の堆積層を形成し、この炭素粒子の堆積層を覆うように厚さ５μｍのＡｇめっき皮膜を形成することにより、複合めっき材を作製した。
【００２８】
得られた複合めっき材（素材を含む）から切り出した試験片を銀および炭素の分析用にそれぞれ用意し、試験片中の銀の含有量（Ｘ質量％）をＩＣＰ装置（ジャーレル・アッシュ社製のＩＲＩＳ／ＡＲ）を用いてプラズマ分光分析法によって求めるとともに、試験片中の炭素の含有量（Ｙ質量％）を微量炭素・硫黄分析装置（堀場製作所製のＥＭＩＡ−Ｕ５１０）を用いて燃焼赤外線吸収法によって求め、めっき皮膜中の炭素の含有量をＹ／（Ｘ＋Ｙ）として算出したところ、めっき皮膜中の炭素の含有量は４．０質量％であった。
【００２９】
また、得られた複合めっき材から切り出した２つの試験片の一方をインデント加工（Ｒ３ｍｍ）して圧子とするとともに、他方を評価試料とし、圧子を一定の荷重（０．５Ｎ）で評価試料に押し当てながら、素材が露出するまで往復摺動動作（摺動距離１０ｍｍ、摺動速度２．５Ｈｚ）を継続して、複合めっき材の摩耗状態を確認することにより、耐摩耗性の評価を行った。その結果、１００万回以上の往復摺動動作後でも素材が露出することはなかった。
【００３０】
また、比較例として、電気泳動を行わないで、実施例と同様の酸化処理およびシランカップリング処理を施した炭素粒子を銀めっき液に添加して銀めっきを行った以外は、実施例と同様の方法により複合めっき材を作製し、実施例と同様の方法により、めっき皮膜中の炭素の含有量を算出し、耐摩耗性の評価を行った。その結果、めっき皮膜中の炭素の含有量は１．９質量％であり、４８万回の往復摺動動作後に素材が露出した。
【００３１】
実施例および比較例で得られた複合めっき材から切り出した試験片の断面を収束イオンビーム（ＦＩＢ）で加工した後、走査電子顕微鏡（ＳＥＭ）により撮影した断面のＳＥＭ写真（倍率５０００倍）をそれぞれ図１および図２に示す。図２に示すように、比較例では、表面近傍部と比べて素材近傍部で炭素粒子の量が減少し、膜厚方向の炭素粒子の分布が不均一であるのに対し、図１に示すように、実施例では、素材近傍部でも炭素粒子の量が減少せず、炭素粒子が膜厚方向に均一に分散していることがわかる。
【図面の簡単な説明】
【００３２】
【図１】実施例で作製した複合めっき材から切り出した試験片の断面のＳＥＭ写真である。
【図２】比較例で作製した複合めっき材から切り出した試験片の断面のＳＥＭ写真である。
【図１】
2008088491.tif 000003
【図２】
2008088491.tif 000004